Brevet FR2948374A1 — publié le 20110128

-1- La présente invention concerne une dispersion aqueuse de polymère spécifique, une dispersion de polymère comprenant ladite dispersion en mélange avec au moins une dispersion d'alkyde et leurs utilisations dans les compositions de revêtements ou de traitement. EP 1 3043 43 B1 décrit une dispersion aqueuse de polymère contenant 10 à 70% en poids d'un premier polymère de Tg comprise entre -30°C et 100°C et 30 à 90% en poids d'un second polymère de Tg comprise entre -10°C et 18°C. Selon ce document, les dispersions décrites ont à la fois une bonne formation de film à basse température et une certaine dureté. La composition de monomères du premier polymère contient un monomère multi-éthylénique et celle du deuxième polymère contient un monomère (réticulant) choisi parmi ceux portant des groupes acétoacétoxy et des groupes cyanoacétoxy. Ce document concerne l'amélioration de la résistance à la salissure des peintures en rendant la particule un peu plus dure grâce à des inclusions de polymère de plus haute Tg dans le polymère mou. Cependant, l'amélioration de la résistance au blocking de la peinture reste assez faible en particulier dans les cas exemplifiés où la Tg de la partie dure est faible en restant inférieure à 13°C. WO 2005/049184A2 décrit une dispersion aqueuse de polymère obtenue par un procédé multi-étapes. La première étape correspond à la synthèse d'un polymère ayant une Tg supérieure ou égale à 50°C, lequel polymère contient dans sa composition de monomères, un monomère à groupement d'acide faible, un monomère à groupement d'acide fort et un monomère à groupement cétone. La deuxième étape correspond à la synthèse d'un polymère ayant une Tg entre - 30°C et 10°C lequel polymère contient dans sa composition monomère, un monomère à groupement d'acide faible, un monomère à groupement d'acide fort et un monomère à groupement cétone. Selon cette description, ces dispersions ont une MFT inférieure à 30°C, une bonne formation de film, une bonne résistance à haute température, un brillant élevé et une bonne résistance à l'eau et aux produits chimiques. Le fait que ces deux compositions polymères contiennent de forts taux de monomères hydrophiles tels qu'acides carboxyliques, phosphates et diacétonacrylamide et le fait qu'elles soient de plus polymérisées à pH élevé, est un inconvénient par rapport au contrôle de la structure des particules et des performances d'application. En effet, ce type de composition et ce type de procédé ne permettent pas une différenciation nette de l'hydrophilie de la partie dure par rapport à celle de la partie molle, conduisant 2948374 -2- ainsi à une structure aléatoire des particules polymères. Le risque de ce type de morphologie de particules est de conduire à une formation de film hétérogène et incontrôlée et donc à certains défauts tels qu'une mauvaise reproductibilité des propriétés d'élongation du film de peinture ou une rugosité assez élevée du film 5 de vernis. Il y a donc besoin, par rapport cet état de l'art, de nouvelles dispersions qui filmifient facilement sans agent de coalescence conduisant à l'obtention de films homogènes avec TMF obtenue bien maîtrisée et représentative de la structure spécifique de la particule de polymère en coeur dur/écorce molle, 10 dispersions qui sont également stables, à la fois lors de la polymérisation et lors d'un stockage prolongé avant utilisation, pas d'évolution sur plus de 3 mois de stockage à 50°C, avec une bonne reproductibilité des caractéristiques. De plus, ces nouvelles dispersions sont autoréticulables et se comportent comme des compositions réticulables monocomposantes, type 1K, lors de la filmification et le 15 départ de l'eau, en donnant des films transparents (homogènes) et sans défauts en termes de structure et de performances et permettant ainsi l'obtention de revêtements ayant un brillant élevé, une bonne résistance chimique, une bonne adhésion humide, une bonne flexibilité et également une résistance au blocking et une dureté élevées. Encore plus particulièrement, il y a besoin de dispersions 20 aqueuses de polymère, ayant une bonne compatibilité avec des polymères spécifiques et plus particulièrement avec les alkydes. Ces dispersions particulières en mélange avec les dispersions d'alkydes permettent ainsi l'amélioration supplémentaire du brillant, de la résistance à l'eau, de la dureté, de la vitesse de séchage avec obtention d'une résistance suffisante au blocking 25 très rapidement après filmification. Plus particulièrement, l'objectif de l'invention est l'obtention par un procédé spécifique d'une dispersion ayant des particules structurées en coeur dur / écorce molle avec une telle structure bien maîtrisée et reproductible en termes de structure et de performances, ce qui signifie que les phases dures et 30 molles sont organisées selon une géométrie parfaitement reproductible de coeur et d'écorce. Cette structure, parce qu'elle est réellement obtenue, permet d'avoir des particules structurées qui forment des films parfaits même avec très peu d'agent de coalescence grâce à l'écorce molle qui recouvre totalement le coeur dur. L'excellente formation de film (reproductible et homogène) permet ainsi 35 l'obtention de propriétés particulières de brillant, de résistance chimique, 2948374 -3- d'adhésion et de flexibilité. D'autre part, la structure maîtrisée du coeur dur apporte de manière reproductible les propriétés de dureté et de résistance au blocking. Cette structure parfaitement maîtrisée amène donc un compromis de propriétés à un niveau tout à fait exceptionnel et inégalé jusqu'à présent car le 5 coeur et l'écorce de la particule sont maîtrisés par le contrôle des compositions spécifiques et d'un procédé spécifique utilisé. Etant donné que l'objectif était de contrôler la structure coeur dur / écorce molle, le procédé qui a été choisi est un procédé direct, avec obtention du coeur de la particule avant l'écorce, dans l'ordre d'addition des compositions correspondantes, permettant ainsi d'obtenir la 10 structure grâce à la synthèse et la cinétique et non pas grâce à un équilibre thermodynamique (diffusion inverse d'une phase dans l'autre par affinité chimique). Dans ce dernier cas, souvent choisie pour des raisons de facilité, la structure finale repose sur un équilibre thermodynamique, la cinétique d'obtention de l'équilibre ainsi que la nature de l'équilibre sont difficilement 15 maîtrisables et reproductibles. Dans un tel cas, ceci conduit à des latex dont les propriétés varient, en particulier, la formation de film et donc toutes les autres propriétés citées au préalable et qui sont directement liées à la formation de film. Par conséquent, une façon très simple de vérifier que la particule est bien maîtrisée en structure visée et stable, est de mesurer la température minimale de 20 formation de film. Ainsi, dans le cas de la présente invention, du fait de l'excellente maîtrise de la structure, la TMF est prévisible, reproductible et stable. La dispersion telle que définie selon la présente invention permet donc de donner d'abord satisfaction à ces exigences générales et ensuite, certains modes plus particuliers de l'invention, satisfont en plus à des exigences techniques plus 25 particulières plus spécifiquement visées par ces modes préférés de l'invention. Ainsi, le ler premier objet de la présente invention concerne une dispersion aqueuse de polymère, structurée en ce qui concerne la structure des particules formées de polymère en structure coeur/écorce, avec ledit coeur étant dur et ladite écorce étant molle, avec une composition spécifique et des caractéristiques 30 spécifiques pour chaque polymère correspondant au coeur P1 et à l'écorce P2. Un procédé spécifique de préparation de ladite dispersion aqueuse fait aussi partie des objets de la présente invention. Un deuxième objet de la dispersion aqueuse plus spécifique de la présente invention est une dispersion aqueuse de polymère, laquelle comprend au moins 35 une dispersion telle que définie en premier objet de la présente invention et en 2948374 -4- plus au moins une deuxième dispersion de polymère non structurée, ledit polymère étant sélectionné parmi plusieurs polymères réactifs ou non réactifs et plus particulièrement parmi les polyesters, plus particulièrement les polyesters insaturés et, encore plus préférentiellement les alkydes, les polyamides, les 5 polyuréthanes. Un autre objet de l'invention concerne une composition de revêtement ou de traitement comprenant au moins une dispersion de l'invention telle que définie selon le premier ou le deuxième objet défini ci-dessus. Il concerne en particulier des compositions de revêtements de protection et/ou de décoration 10 parmi les peintures, vernis, lasures, encres ou adhésifs et des compositions de traitement de fibres. Un autre objet de l'invention concerne l'utilisation de dispersions définies selon la présente invention dans les revêtements, plus particulièrement les revêtements de protection et/ou de décoration ou le traitement de fibres. 15 Les derniers objets de l'invention concernent respectivement un substrat revêtu à partir d'une composition de revêtement selon l'invention et une fibre traitée par une composition de traitement, les deux compositions comprenant respectivement au moins une dispersion telle que définie selon l'invention. Donc, le premier objet de la présente invention est une dispersion aqueuse 20 de polymère comprenant des particules structurées en coeur/écorce dur/mou, avec les caractéristiques spécifiques suivantes : - la phase polymère du coeur Pl a une température de transition vitreuse Tgl de 60 à 120°C, de préférence de 60 à 100°C, et - la phase polymère de l'écorce P2 a une température de transition vitreuse 25 Tg2 de -20 à 40°C, de préférence de -15 à 30°C, et que ladite dispersion présente une température minimum de filmification TMF de 0 à 50°C, de préférence de 0 à 40°C, - la phase P1 représente 15 à 60%, de préférence de 20 à 60% et plus préférentiellement de 20 à 55% en poids par rapport au poids total de 30 monomères de ladite dispersion (c'est à dire poids total de P1+P2), et - la phase P1 comprend au moins un monomère M1 possédant au moins deux insaturations éthyléniques copolymérisables, plus particulièrement ayant une fonction d'agent réticulant, et au moins un monomère M2 éthyléniquement insaturé porteur d'au moins une fonction d'acide et/ou 35 anhydride carboxylique, 2948374 -5- - la phase P2 représente 40 à 85%, de préférence de 40 à 80% et plus préférentiellement de 45 à 80% en poids du total des monomères de ladite dispersion, et ladite phase P2 comprend : 5 - au moins un monomère M3 sélectionné parmi les monomères portant en plus de l'insaturation éthylénique polymérisable, au moins un groupement sélectionné parmi acétoacétoxy, tel que porté par l'acétoacétoxyéthyl (méth)acrylate (AAEM), diacétone tel que porté par la diacétone acrylamide (DAAM), méthylol tel que porté parùla N-méthylolacrylamide (NMA), ou 10 alkoxysilane tel que porté par les (méth)acrylates d'alkoxysilanes, avec comme monomères M3 préférés la DAAM, le NMA, l'AAEM et les (méth)acrylates d'alkoxysilane. Dans le cas où le monomère M3 est porteur de groupement acétoacétoxy, l'addition en post polymérisation d'un composant hydrosoluble ou hydrodispersible porteur d'au moins 15 deux fonctions de type amine ou hydrazide peut être utilisé et de façon similaire dans le cas où le monomère M3 est porteur de groupement diacétone, un composant hydrosoluble ou hydrodispersible en C4, C6 ou C8 peut être utilisé, lequel composant est porteur d'au moins deux fonctions hydrazides tel que l'acide adipique bishydrazide, afin de pouvoir 20 faire réticuler la dispersion lors de la filmification par élimination de l'eau. De préférence, ladite phase P2 comprend également au moins un agent de transfert sélectionné parmi les mercaptans hydrophiles ou portant un groupement ionique. En fait, lesdits groupements acétoxy, diacétone, methylol, alkoxysilane 25 desdits monomères M3 procurent à ladite dispersion de l'invention un caractère de dispersion autoréticulable se comportant comme un système 1K (autoréticulable monocomposant), en post-polymérisation, lors de l'étape de filmification-séchage, l'autoréticulation étant favorisée par le départ de l'eau et de l'agent neutralisant lors dudit séchage en cours de filmification. 30 Plus particulièrement, ladite phase Pl de polymère est constituée d'une phase polymère de semence PO et d'une phase polymère P'1 complémentaire, signifiant complémentaire à PO pour donner P1, avec la composition de ladite phase PO étant exempte desdits monomères M 1 et M2 et sur le reste (hormis M1 et M2) les compositions de PO et P'l pouvant être identiques ou différentes. 2948374 -6- De préférence, ladite phase P2 comprend au moins un deuxième agent de transfert sélectionné parmi les mercaptans hydrophobes, avec le rapport en poids d'agent hydrophile sur agent hydrophobe étant supérieur à 1 et de préférence supérieur à 1,5. Le taux global en poids desdits premier et deuxième agent de 5 transfert représente de 0,02 à 2% et de préférence de 0,05 à 1,5% par rapport au poids total de monomères de ladite dispersion (poids total des phases P1+P2). Par rapport à P2, ce % en poids varie de 0,02 à 5% et de préférence de 0,05 à 4%. Plus préférentiellement, quand le taux en poids de P1 dépasse 35%, de préférence 30%, dans ce cas ledit Tgl reste inférieur à 75°C. 10 Lesdits Tgl et Tg2, tels que définis dans la présente invention, sont déterminés par calcul selon la relation de Fox et dans ce calcul est prise en compte la présence potentielle de plastifiant ou de tout composé, y compris de monomères résiduels pouvant jouer un tel rôle et affecter ainsi la Tg du polymère. 15 La différence entre lesdits Tg 1 et Tg2 ainsi calculés varie de préférence de 20 à 140°C et de préférence de 30 à 115°C. Le monomère M1 de la phase Pl peut être choisi parmi les monomères esters allyliques monofonctionnels ou multifonctionnels dérivés d'acides carboxyliques ou dicarboxyliques a,(3-insaturés (tels que (méth)acrylate d'allyle, 20 maléate de monoallyl ou de diallyle, tetrahydrophtalate de monoallyle ou de diallyle) ou esters allyliques multifonctionnels d'acides di- ou polycarboxyliques saturés (tels que phtalate de diallyle, trimésitate de triallyle), ou autres monomères polyallyliques (tel que triallyl cyanurate), les esters (méth)acryliques multifonctionnels de fonctionnalité d'au moins 2 tels que les di(méth)acrylates de 25 polyalkylène glycol (tels que di(méth)acrylate d'éthylène glycol, di(méth)acrylate de tripropylène glycol, di(méth)acrylate de diéthylène glycol), les di(méth)acrylates d'alkylène diols ou polyols, de préférence avec alkylène allant de C2 à C8 (tels que di(méth)acrylate de 1,6-hexanediol, di(méth)acrylate de 1,3-butylène glycol, di(méth)acrylate de 1,4-butanediol, di(méth)acrylate de néopentyl glycol, 30 tri(méth)acrylate de trimethylol propane), et les polyvinylbenzènes (tels que le divinylbenzènes, divinyltoluènes, divinylnaphtalènes, trivinylbenzène). Les préférés sont les (méth)acrylate d'allyle, butanediol di(méth)acrylate, hexanediol di(méth)acrylate. Le monomère M2 de la phase Pl peut être choisi parmi les acides : 35 (méth)acrylique fumarique, maléique, itaconique, vinylbenzoïque, crotonique ou 2948374 -7- isocrotonique et/ou leurs anhydrides et de préférence l'acide méthacrylique (AMA) et/ou acide acrylique (AA). L'AA et l'AMA sont les plus préférés. Plus particulièrement, lesdits monomères M1 et M2 de la phase P1 représentent un taux global en poids allant de 0,5 à 10% et de préférence de 1 à 5 8% du poids total de la phase Pl, avec ledit monomère M2 représentant de 0,1 à 5% et de préférence de 0,2 à 4% en poids de ladite phase Pl. Dans la dispersion selon l'invention, la phase P2 également, comme P1, comprend au moins un monomère M2 tel que défini ci-dessus, avec des taux respectifs de M2 dans les phases Pl et P2 tels que le rapport du taux de M2 dans 10 Pl sur celui dans P2 varie de 1/1 à 1/ 10 et de préférence de 1/2 à 1/8. Ledit monomère M3 peut être présent dans ladite phase P2 à un taux en poids allant de 1 à 25%, de préférence de 1 à 15% exprimé par rapport au poids total de P1+P2, plus particulièrement avec un % exprimé vs P2 allant de 1 à 60% de préférence de 1,5 à 40%. 15 Selon un mode plus préféré de la présente invention, ledit monomère M3 porte un groupement diacétone et ladite dispersion comprend en plus sous forme dispersée de l'acide adipique bishydrazide qui est additionné à la dispersion à la fin de la polymérisation de P1 et P2, avant ou après l'ajout de l'agent neutralisant. 20 Selon un mode plus préféré de la présente invention, ledit monomère M3 porte un groupement acétoacétoxy, lequel est quantitativement converti sous forme bloquée de groupement ène-amine, et ceci à la fin de la polymérisation de Pl et P2. Selon un mode plus préféré de la présente invention, ledit monomère M3 25 porte un groupement acétoacétoxy, lequel est quantitativement converti sous forme bloquée de groupement ène-amine, et ceci in situ lors de la polymérisation correspondant à (l'obtention de) la phase P2, ladite phase P2 étant dans un tel cas, exempte de tout monomère M2 tel que défini ci-dessus. Encore selon un mode plus particulier, ladite phase P1 peut comprendre 30 également (en plus de P2), au moins un monomère M3 portant un groupement acétoacétoxy. Encore plus particulièrement dans ce cas, ledit groupement acétoacétoxy de la phase P1 peut être converti quantitativement sous forme bloquée ène-amine, et ceci lors de la polymérisation correspondant à (l'obtention de) la phase P2. En fait, la conversion en ène-amine dans la phase P1 est 2948374 -8- obtenue, dans ces cas après la polymérisation correspondant à l'obtention de la phase Pl. Dans la dispersion de l'invention, ladite phase P2 peut comprendre en plus des monomères M2 et/ou M3, au moins un autre (c'est à dire différent) 5 monomère M4, porteur, en plus de l'insaturation éthylénique polymérisable, d'au moins un groupement fonctionnel sélectionné parmi : hydroxy tel que porté par les hydroxyalkyl (méth)acrylates avec alkyl de C2 à C4 (comme le HEMA, HPMA), amine tel que porté par les aminoalkyl (méth)acrylates ou aminoalkyl (méth)acrylamides, par exemple le MADAME (méthacrylate de diméthyl amino 10 éthyle) ou le MATBAE (méthacrylate de t-butyl aminoéthyle), oxirane tel que porté par le (méth)acrylate de glycidyle (comme le MAGLY), phosphates, phosphonates ou phosphinates tels que portés par les phosphates ou phosphonates ou phosphinates d'hydroxyl alkyl (méth)acrylates et d'hydroxy alkyl éthoxylé et/ou propoxylé (méth)acrylate, amide tel que le (méth)acrylamide, 15 sulfate et sulfonate tels que portés par les (méth)acrylate d'hydroxy alkylsulfonates (comme le méthacrylate d'hydroxy éthyl sulfonate) ou les (méth)acrylamide d 'hydroxyalkyl sulfonates (comme l'acrylamide propane sulfonique acide) et leurs sels ou imide tel que le maléimide ou aziridine tel que porté par le méthacrylate de 1-(2-hydroxyéthyl), aziridine ou oxazoline ou 20 imidazole tel que porté par le méthacrylate de 2-éthyl2-oxo-imidazolidin-1 yl, sous condition que le choix des monomères M4 soit réalisé de manière à éviter une réaction ou une interaction ionique pendant la synthèse qui rendrait celle-ci impossible entre les différents groupements de monomères M4 ou entre les groupements des monomères M4 et les groupements des autres monomères. 25 Ladite phase P2 peut comprendre en plus de ces monomères (M2 et/ou M3 et/ou M4), au moins un autre (c'est à dire différent) monomère M5, sélectionné parmi au moins une huile (esters de glycérol) d'acides gras insaturé en C10 à C36 (y compris dimères) et/ou au moins un ester méthylique correspondant à ces acides gras, de préférence au moins une huile de lin et/ou 30 au moins un ester méthylique d'acide linoléique et/ou linolénique. Selon un mode préféré de l'invention, ladite phase P2 de la dispersion de la présente invention comprend à la fois le monomère M3 et le monomère M5 tels que définis ci-dessus. Concernant la structure en monomères (ou composition en monomères) 35 des phases Pl et P2, elles peuvent être soit à base de monomères purement 2948374 -9- acryliques et donc de structure pure acrylique (� acrylique � signifiant ici à la fois acrylique et/ou méthacrylique), ou bien à base d'une structure mixte pouvant comprendre dans une de deux phases (P1 ou P2) ou dans les deux phases des monomères vinyl aromatiques, plus particulièrement le styrène et/ou ses dérivés 5 comme les vinyl toluènes ou bien le vinyl benzène ou et de préférence le styrène et/ou vinyl toluènes). Plus particulièrement, P1 et/ou P2 peut comprendre de tels monomères vinyl aromatiques. Selon une autre variante, la phase P1 seule est purement acrylique et selon une autre variante la phase P2 seule est purement acrylique et selon une troisième variante les deux phases P1 et P2 sont 10 purement acryliques et donc en conséquence ladite dispersion l'est (purement acrylique) aussi. Selon une autre variante de la dispersion de la présente invention, la phase P2 comprend des monomères vinyl aromatiques et la phase Pl est purement acrylique et selon une autre variante la phase P2 est purement 15 acrylique et la phase P1 comprend des monomères vinyl aromatiques tels que définis ci-dessus. Les variantes les plus préférées de la dispersion de l'invention correspondent à : une phase P1 comprenant des monomères vinyl aromatiques avec une phase P2 étant purement acrylique, la dispersion étant dans ce cas de type styrène-acrylique et une dispersion qui (P1 et P2) est purement acrylique. 20 Ladite phase P1 peut comprendre et, de préférence comprend, une phase de semence P0, exempte de monomères M1 et M2 tels que définis ci-dessus, avec ladite phase PO représentant en poids de 2 à 25% et de préférence de 5 à 20% du poids de ladite phase P1. Plus particulièrement, la phase P1 est obtenue avant ladite phase P2, laquelle phase P2 est obtenue par polymérisation des 25 monomères correspondants de cette phase polymère, à une température inférieure ou égale et de préférence inférieure à Tgl telle que définie ci-dessus. Encore plus préférentiellement, on se situe à une température (de polymérisation de P2) d'au moins 5 degrés inférieure à Tg 1. La dispersion de l'invention, telle que décrite précédemment, peut être 30 obtenue par polymérisation en émulsion, comprenant (c'est à dire en présence de) une semence P0, et avec les caractéristiques supplémentaires particulières suivantes : - ladite semence PO comprend de 0,1 à 1,5% et de préférence de 0,3 à 1,2% en poids exprimé par rapport au poids total P1+P2, d'au moins un 35 tensioactif anionique 2948374 - 10 - - la phase P1 comprend 0,1 à 3%, de préférence 0,1 à 1,5% en poids du poids total P1+P2, d'au moins un tensioactif anionique pouvant être le même ou différent que celui de la semence P0, avec en option la possibilité d'un deuxième tensioactif anionique différent du premier avec le taux en 5 poids de ces deux tensioactifs anioniques de Pl restant de 0,1 à 3%, de préférence 0,1 à 1,5% du poids total de P1+P2 - la phase P2 comprend 0,1 à 3%, de préférence de 0,2 à 2,5% en poids par rapport au poids total P1+P2, d'au moins deux tensioactifs : a) le premier étant non ionique et choisi parmi les alcools gras alcoxylés, 10 de préférence alcools gras en C12 à C16 alcoxylés, avec les unités alcoxy préférées étant des unités éthoxy et/ou propoxy et plus préférentiellement des unités éthoxy, le nombre desdites unités alcoxy étant de préférence de 3 à 50 et plus préférentiellement de 5 à 40 unités éthoxy 15 b) le deuxième étant anionique pouvant être identique ou différent de celui défini pour P0. Le tensioactif anionique non spécifié peut être choisi parmi les sulfates ou sulfonates ou phosphates ou phosphonates d'alcools gras en C9 à C14, éventuellement alcoxylés, avec comme unités alcoxy l'éthoxy et/ou le propoxy, 20 l'éthoxy étant l'unité alcoxy plus préférée et avec un nombre préféré d'unités alcoxy allant de 2 à 30 de préférence de 2 à 10, ledit tensioactif anionique étant sélectionné de préférence parmi le dodécylbenzènesulfonate, le lauryl sulfate de sodium, le lauryl sulfate de sodium éthoxylé, l'isotridécyl sulfate de sodium éthoxylé, le lauryl phosphate d'ammonium éthoxylé ou le sulfosuccinate. 25 Comme tensioactif non ionique, on peut choisir parmi les alcools gras alcoxylés, de préférence alcools gras en C12 à C16 alcoxylés, avec les unités alcoxy préférées étant des unités éthoxy et/ou propoxy et plus préférentiellement des unités éthoxy, le nombre desdites unités alcoxy étant de préférence de 3 à 50 et plus préférentiellement de 5 à 40 unités éthoxy. 30 Plus précisément, le procédé de préparation d'une dispersion, telle que définie selon l'invention, comprend au moins les 3 étapes suivantes : i) une étape d'ensemencement comprenant une prépolymérisation (partielle ou complète) d'une composition de semence PO exempte de monomères M1 et M2 et avec des particules de semence ayant une taille inférieure ou 2948374 - 11 - égale à 30 nm, et représentant un taux en poids allant de 2 à 25% et de préférence de 5 à 20% par rapport au poids de ladite phase P1, ii) une étape de polymérisation d'une composition de monomères P'1 comprenant lesdits monomères M1 et M2 et donnant la phase polymère 5 P'1, constituant ainsi avec le polymère de semence P0, obtenu à l'étape i), ladite phase de polymère P1 du coeur de la particule, ladite composition de monomères P'1, hormis la présence des monomères M1 et M2, pouvant être identique ou différente de celle de la composition de semence P0, iii) une étape de polymérisation d'une composition de monomères P2, 10 donnant lieu à ladite phase P2. Les amorceurs de l'étape d'ensemencement (i) représentent un taux en poids de 0,1 à 0,4% du poids total P1+P2. En ce qui concerne les plages de températures utilisées dans ce procédé : - l'étape i) comme l'étape ii) sont réalisées à une température de 75 à 90°C 15 l'étape de polymérisation iii) est réalisée à une température inférieure ou égale à Tgl et de préférence inférieure à Tgl, et plus préférentiellement inférieure d'au moins 5 degrés par rapport à Tg1, ceci pour un procédé à pression atmosphérique. Selon un mode préféré du procédé, l'étape ii) de polymérisation en 20 émulsion de la composition de monomères P'1 (et de préférence P1) est poursuivie jusqu'à un taux de conversion d'au moins 95%, avant addition de la composition de monomères P2. Le deuxième objet de dispersion aqueuse plus spécifique selon l'invention est une dispersion aqueuse de polymère, qui comprend, en plus d' (au moins) 25 une première dispersion aqueuse de polymère telle que définie ci-haut, au moins une autre, deuxième dispersion aqueuse de polymère (ou de résines dispersibles dans l'eau), de préférence à base de résines polyesters saturés et/ou insaturés et plus particulièrement de résines alkydes, encore plus particulièrement des résines alkydes modifiées, telles que modifiées acryliques, ou par le styrène ou 30 par uréthane ou par amide ou par traitement oxydant, ou à base de copolymères acryliques, ou à base d'oligomères acryliques acrylés, ou à base de polyuréthanes, ou à base de résines d'hydrocarbures, telles que résines d'hydrocarbures aliphatiques, en C5 ou aromatiques en C9 ou mixtes en C5/C9. Plus préférentiellement, ladite dispersion selon l'invention comprend, en plus d' 35 (au moins) une dispersion aqueuse telle que définie selon le premier objet de 2948374 - 12 - l'invention défini ci-haut, au moins une autre (deuxième) dispersion de polymère qui est à base d'au moins une résine alkyde telle que définie ci-dessus (modifiée ou non modifiée et dans le cas où elle est modifiée : modifiée acrylique, styrène, uréthane ou amide ou par traitement oxydant). Selon ce dernier cas préféré, 5 ladite dispersion aqueuse comprend une dispersion d'alkyde (ou de résine alkyde) avec un taux en poids de ladite résine alkyde représentant de 15 à 45% du poids total de l'alkyde et de l'autre polymère de la dispersion telle que définie selon le premier objet de l'invention ci-dessus (ledit autre polymère de la dispersion correspondant à P1+P2). Par rapport au poids total des monomères 10 P1+P2, ce taux varie dans une plage allant de 15 à 85%. Selon un mode plus préféré, ladite dispersion aqueuse, telle que définie ci-haut comme deuxième objet de dispersion spécifique de l'invention, comprend comme dispersion de polymère (défini comme premier objet de l'invention), au moins une dispersion aqueuse comprenant au moins un monomère M5 choisi 15 parmi au moins une huile (ester de glycérol) d'au moins un acide gras insaturé en C10 à C36 et/ou au moins un ester méthylique correspondant de ces acides gras et plus préférentiellement au moins une huile de lin et/ou un ester méthylique d'acide linoléique et/ou linolénique. La modification par un tel monomère M5 de la dispersion de polymère définie comme premier objet de 20 l'invention, contribue à améliorer sensiblement la résistance chimique, la résistance au blocking, la compatibilité et adhésion du film de ladite dispersion avec un revêtement d'alkyde, appliqué soit après soit avant ledit film sur le même substrat à protéger et/ou à décorer. Ladite dispersion, telle que définie comme deuxième objet de dispersion 25 plus spécifique de l'invention, a l'avantage de pouvoir être préparée par simple mélange d'au moins une autre dispersion aqueuse de polymère ou de résine comme déjà définie ci-haut et de préférence par simple mélange d'au moins une dispersion aqueuse d'alkyde, avec au moins une dispersion aqueuse telle que définie comme premier objet de la présente invention. 30 Un autre objet de l'invention concerne une composition de revêtement ou une composition de traitement qui comprend au moins une dispersion aqueuse telle que définie déjà ci-haut selon le deuxième objet de l'invention. Selon une première possibilité, ladite composition de revêtement est une composition de revêtement de protection et/ou de décoration et de préférence elle 35 est sélectionnée parmi les peintures, vernis, lasures, encres ou adhésifs. 2948374 - 13 - De préférence, la composition de traitement est une composition de traitement de fibres, qui peuvent être naturelles ou de synthèse, organiques ou minérales et peuvent être sous forme de fibres isolées ou sous forme de mat ou de tissus tissés ou non tissés. Comme exemples de fibres, on peut citer : fibres 5 de verre, de carbone, de textile, d'aramide comme le KevlarR. Un autre objet de l'invention concerne l'utilisation d'une dispersion aqueuse telle que définie selon le premier objet ou telle que définie selon le deuxième objet de la présente invention, objets définis précédemment et ci-dessus, dans les revêtements de protection et/ou de décoration ou dans le 10 traitement de fibres. L'utilisation desdites dispersions selon l'invention dans les revêtements concerne plus particulièrement la protection et/ou la décoration de substrats, de préférence sélectionnés parmi le bois, le carton, le métal, le plastique, le plâtre, le béton, le fibrociment, le verre. 15 Ladite utilisation dans le traitement des fibres de verre et des fibres textiles peut être réalisée avec lesdites fibres sous forme de fibres tissées ou non tissées. Un autre objet de l'invention concerne un revêtement, obtenu par l'utilisation d'au moins une dispersion telle que définie selon le premier ou le 20 deuxième objet de dispersion de la présente invention ou par l'utilisation d'une composition de revêtement telle que définie ci-dessus selon la présente invention. Finalement font également partie de l'invention, d'abord un substrat revêtu par au moins une couche d'au moins une composition de revêtement telle que définie ci-haut selon l'invention et ensuite une fibre traitée, par au moins 25 une composition de traitement telle que définie plus haut selon la présente invention. Les exemples ci-dessous dans la partie expérimentale, sans limiter nullement la portée de l'invention, sont présentés afin de mieux illustrer la présente invention, ses performances et avantages techniques. 30 Partie expérimentale A) Description de matières premières, de préparation des dispersions et formulations d'application et de tests utilisés 2948374 - 14- 1) Matières premières de préparation des dispersions (voir tableau 1 ci-dessous) Tableau 1 : Matières premières utilisées dans la synthèse des dispersions Constituants Fonctions Natures chimiques Fournisseurs AerosolR A102 Tensio-actif Sulfosuccinate d'alcool gras Cytec éthoxylé, sel de sodium (C 10-C12) solution à 30% dans l'eau DisponilR FES Tensio-actif Sulfate d'alcool gras polyglycol Cognis 32 éther, sel de sodium solution à 31% dans l'eau TergitolR 15S9 Tensio-actif Alcool gras éthoxylé secondaire avec 9 0E, 100% HDDA Réticulant Hexanediol diacrylate (HDDA) Sartomer ABu Monomère Acrylate de Butyl Arkema MAM Monomère Méthacrylate de Méthyle Arkema AA Monomère Acide Acrylique Arkema AAEM Réticulant AcétoAcétoxyEthylMéthacrylate Hunstman Radian 7061 _ Ester méthylique de l'huile de Oleon lin nDDM Mercaptan N-dodécylmercaptan Acros MPP Mercaptan Acide mercaptopropionique Acros Na2S2O8 Peroxyde Persulfate de sodium Aldrich Na2S2O5 Réducteur Métabisulfite de sodium Prolabo TBHP Peroxyde Ter-butyle hydroperoxyde à Aldrich 70% SFS Réducteur Formaldehyde sulfoxylate de Bruggeman sodium NaOH Neutralisation Hydroxyde de sodium Prolabo ActicideR MBS Biocide Solution aqueuse de Thor méthylisothiazoline (MIT) et de benzisothiazolinone (BIT) (2,5% MIT /2,5% BIT) 5 2) Mode opératoire de préparation des dispersions étudiées ici Le mode opératoire décrit ci-dessous décrit la synthèse de la dispersion selon l'exemple 1. Il reste le même pour les autres dispersions des autres exemples décrits dans ce brevet aux modifications près indiquées de 10 compositions ou d'autres paramètres. En effet : Les quantités de monomères M1 et M2 dans P1, ainsi que celles de M2 et M3 dans P2 restent inchangées par rapport à l'ensemble des monomères P1+P2 (sur 100 p de monomères P1+P2), dans tous les exemples. Ensuite, les Tg du coeur (Tgl) et de l'écorce (Tg2) sont ajustées en variant 15 le rapport pondéral de méthacrylate de méthyle et d'acrylate de butyle présents 2948374 - 15 - dans chacune des phases P1 et P2, selon la loi de Fox et de manière à obtenir, avec les autres monomères présents, le pourcentage en poids total de chacune des phases P1 et P2, leur somme faisant 100. 5 Matériel utilisé : Un réacteur de 3 1 (contenance interne) en verre, équipé d'une double enveloppe, muni d'une agitation efficace (vortex), d'un réfrigérant à triple flux, d'un contrôle et d'une régulation de la température matière. Le réacteur comporte le nombre de raccords d'introductions nécessaires à l'introduction 10 séparée des différents composants, ainsi qu'une introduction dédiée à l'inertage à l'azote de l'ensemble. L'étanchéité est vérifiée avant chaque synthèse. L'installation est équipée d'un système permettant de contrôler les débits d'introduction des composants. 15 Préparation de la charge initiale en pied de cuve : 12 g de Disponil FES 32 sont solubilisés dans 1016 g d'eau déminéralisée en pied de cuve. La température du pied de cuve est portée à 85°C. Préparation de la semence PO : 20 Mélanger 19,5 g de MAM + 19,5 g d'ABu. Préparation de la préémulsion P'1 : 12 g d'Aerosol A102, 24 g de Disponil FES 32 sont dispersés dans 95 g d'eau déminéralisée sous bonne agitation. 25 Sont ajoutés tour à tour et sous bonne agitation - 264,2 g de MAM - 15 g d'ABU - 12 g d'HDDA 6 g d'AA 30 La préémulsion ainsi formée est blanche et stable et elle sera maintenue sous légère agitation. Elle sera utilisée pour la synthèse du coeur de la particule, P1, composé de PO et P'1 (P1= PO+P'1). 2948374 - 16 - Préparation de la préémulsion P2 : 12 g d'Aerosol A102, 6 g de Tergitol 15S9 sont dispersés dans 171,7 g d'eau sous bonne agitation. Sont ajoutés tour à tour et sous agitation : 5 - 318,3 g de MAM - 408,3 g d'ABU On obtient une préémulsion blanche et stable. 10% de cette préémulsion, soit 91,6 g seront prélevés et utilisés pour réaliser un ensemencement avant la coulée de P2. 10 Puis sont ajoutés dans la préémulsion, toujours sous bonne agitation : 120 g d'AAEM 18 g d'AA 1,2 g de MPP Cette préémulsion, P2, blanche et stable, servira à la synthèse de l'écorce 15 de la particule. Préparation des solutions de catalyseurs : 4,2 g de persulfate de sodium sont solubilisés dans 80 g d'eau. 1,2 g de métabisulfite de sodium sont solubilisés dans 10,8 g d'eau. 20 1 g de TBHP (70%) est solubilisé dans 4,5 g d'eau. 0,5 g de SFS dans 11,5 g d'eau. Procédé de polymérisation : i) Ensemencement PO 25 Le pied de cuve avec la charge initiale, étant stable en température à 85°C, sont alors introduits pour l'ensemencement P0, le mélange de 19,5 g de MAM et 19,5 g d'ABU. Une fois la température stabilisée, 70% de la solution de persulfate de sodium sont ajoutés. Le maximum d'exothermie marque la fin de cette étape, la taille de particule est d'environ 30 nm et la conversion est supérieure à 70%. 30 ii) Synthèse du coeur Pl L'introduction de la préémulsion P'l dure 90 minutes, à une température de polymérisation de 85°C. 35 2948374 - 17 - iii) Etape de cuisson thermique et refroidissement La température est maintenue pendant 60 minutes à 85°C. A la fin de la cuisson thermique, le milieu réactionnel est refroidi à 65°C. La conversion est alors proche de 100%. 5 iv) Synthèse de l'écorce P2 A 65°C, l'ensemencement constitué de 91,6 g de la fraction de P2 est introduit dans le réacteur. On mélange pendant au moins 5 mn. Début des introductions séparées : 10 - de 100% de la seconde préémulsion P2 (après ensemencement) - 30% de la solution d'initiateur - 100% de la solution d'activateur Pendant les coulées, qui durent 150 minutes, la température du milieu est maintenue à 65°C. Cette étape est suivie d'une post-cuisson d'une durée de 30 15 minutes à 65°C. vii) Traitement redox Les solutions de TBHP et SFS sont ajoutées à 65°C en 30 minutes. Ce traitement redox est suivi d'une cuisson à 65°C pendant 30 minutes avant 20 refroidissement à température ambiante. viii) Additions finales A 30-35°C, le latex est neutralisé par addition de soude à pH 8 et post-additionné d'un biocide. Il est ensuite filtré sur toile 100 �m. L'extrait sec est de 25 41,5%. La taille de particule finale est d'environ 90 nm, la viscosité est inférieure à 100 mPa.s, la TMF mesurée est de 5°C. La liste des diverses dispersions aqueuses préparées sur la base de ce mode opératoire est présentée au tableau 2 ci-dessous, avec indication des 30 paramètres qui varient d'un essai à l'autre. 3) Dispersions préparées et caractéristiques variables (voir tableau 2 ci-dessous) 35 - 18- Tableau 2 : Dispersions préparées N° %PO %P' 1 o/ 1 / Pô Tg P' l T,gl g Pl T,gl g22 Tg Remarques %P2 (°C) (°C) (°C) (°C) moyenne (C) 1 3,25 24,75 28/72 4 91 79 0 18 selon l'invention 2 3,25 36,75 40/60 4 70 64 -15 12 selon l'invention 3 3,25 24,75 28/72 4 92 79 0 18 comparatif P1 sans M1 4 3,25 24,75 28/72 4 91 79 0 18 comparatif P1 sans M2 3,25 24,75 28/72 4 92 79 0 18 comparatif Pl sans M1 ni M2 6 3,5 36,5 40/60 70 71 71 -10 17 selon l'invention 7 3,5 36,5 40/60 70 71 71 -10 17 selon l'invention (effet M5) : ajout de RadiaR 7061 dans P2 Dans l'exemple 7, la quantité de Radia 7061 introduite pendant la synthèse de l'écorce (P2) est de 2% par rapport au poids total Pl+P2. 5 Les Tg des phases sont calculées selon la loi de Fox, à partir des Tg des homopolymères indiquées comme ci-dessous : Monomère Abréviation Tg (°C) Acide acrylique AA 106 Acide méthacrylique AMA 228 Acrylate de butyle ABU -54 Méthacrylate d'acétoacétoxyéthyle AAEM 18 Méthacrylate de méthyle MAM 105 Caractérisation physico-chimique des dispersions Extrait sec (ES) L'extrait sec des dispersions aqueuses est mesuré selon la norme ISO 3251. b) 15 Le pH des dispersions aqueuses est mesurée selon la norme ISO 976. 2948374 - 19 - c) Viscosité La viscosité des dispersions aqueuses est mesurée selon la norme ISO 2555. 5 d) Taille des particules La taille des particules est mesurée par Spectroscopie de Corrélation de Photons (PCS), à l'aide d'un appareillage N4+ de Beckman Coulter. L'échantillon est dilué (3 à 5 gouttes d'émulsion dans 50 ml d'eau) dans une cuve en polystyrène à l'aide d'eau désionisée sur un filtre en acétate de cellulose de 0,22 pm. La taille des particules est mesurée à une température de 25°C, sous un angle de mesure de 90° et à une longueur d'onde du laser de 633 nm. e) Température minimale de formation de film (TMF) mesurée et attendue en fonction de la structuration ou non de la particule La TMF des dispersions aqueuses est mesurée selon la norme ISO 2115. Il faut noter que la TMF attendue pour une particule structurée parfaitement en coeur P1 / écorce P2 dur/mou, est proche (plus ou moins en fonction aussi du % de P2) de la Tg2 (voir tableau 9). Quand la TMF est proche de la Tg moyenne, ceci est signe que la particule est non structurée (mélange des phases P1 et P2). Plus particulièrement, on peut considérer en première approximation que pour une particule parfaitement structurée à un % P2 dépassant 60%, ladite TMF (attendue) tend à être confondue à la Tg2 à la précision près de mesure de la TMF (+- 2°C) et de la Tg2 (selon Fox). Pour un 0/0 P2 jusqu'à 60%, la TMF attendue varie selon les indications présentées dans le tableau 9. f) Performances mécaniques Résistance à la traction : Les essais de résistance à la traction ont été réalisés sur une machine à 30 traction MTS 1MH, à une température de J3°C et à 50% d'humidité relative (HR), et avec une cellule à 50 N. La vitesse de l'essai est de 5 mm/min. 5) Préparation des formulations de revêtements (peintures' 35 5.1) Matières premières (voir ci-dessous tableau 3) 2948374 -20- Tableau 3 : Matières premières utilisées dans les formulations de peinture Constituant Fonction Nature chimique Fournisseur ActicideR MBS Biocide Solution aqueuse de Thor méthylisothiazoline (MIT) et de benzisothiazolinone (BIT) Propylèneglycol Solvant - Acros AMP 90 Agent 2-amino-2-methyl- 1-propanol Angus Chemie neutralisant DisperbykR 190 Dispersant Copolymère bloqué à haute Byk Chemie masse moléculaire Tiona 595 Pigment Dioxyde de titane Millenium AquaflowR NHS Epaississant Polyéther polyacétal modifié Hercules 300 hydrophobiquement Aqualon BykR022 Antimousse polysiloxane Byk-Chemie Ammoniaque Agent - VWR neutralisant AdditolR VXW Siccatif Combinaison de carboxylates Cytec Surface 6206 de Cobalt, Lithium et Specialties Zirconium AcrysolR RM-8 Epaississant Epaississant HEUR (URéthane Rhom 85 Haas W d'oxyde d'Ethylène modifié Hydrophobiquement) TEGOR Glide Additif de Copolymère siloxane polyéther Tego-Chemie 450 glissance et tension SynaquaR 4804 Emulsion alkyde Cray Valley L'évaluation des performances des dispersions aqueuses décrites dans le 5 tableau 2 est effectuée sur des films appliqués à partir de formulations de peintures brillantes telles que décrites aux tableaux 4 et 5. 5.2) Mode opératoire de préparation des formulations des peintures Fabrication de la base de broyage : 10 On introduit dans un récipient successivement et sous agitation, l'eau et les différents constituants, à grande vitesse dans un disperseur Disperlux modèle 2075, jusqu'à une finesse Tableau 4 : composition des formulations de peintures acryliques Constituant Fonction Parties en poids (%) Dispersion aqueuse - 60,63 Ajouter la base de broyage Base de broyage : Eau 4,00 ActicideR MBS Biocide 0,20 Propylène glycol Solvant 2,00 AMP 90 Agent neutralisant 0,10 DisperbykR 190 Dispersant 0,72 Tiona 595 Pigment 24,00 BykR 022 Antimousse 0,15 Ajouter sous agitation Eau 4,72 AquaflowR NHS 300 Epaississant 2,56 AcrysolR RM-8 W Epaississant 0,77 Ammoniaque Agent neutralisant 0,20 jusqu'à pH final > 8,5 Total peinture 100 Caractéristiques des formulations (calculées grâce au logiciel de formulation � PV6FORMULA Version 2-3 � de Pierre Vergne - Inter Deposit Digital Number : IDDN.FR.001.280022.001.S.P.2001.000.30265) : 10 Concentration volumique pigmentaire : CPV = 19% Extrait sec en poids = 52,3% Extrait sec en volume = 40% Densité : d = 1,26 5 15 -22- Tableau 5 : composition des formulations de peintures alkyde-acryliques Constituant Fonction Parties en poids (%) SynaquaR 4804 Emulsion alkyde 34,30 AdditolR VXW 6206 Siccatif 0,26 Dispersion aqueuse - 25,51 Mélanger 5 min puis Ajouter la base de broyage Base de broyage : Eau 5,32 ActicideR MBS Biocide 0,19 DisperbykR 190 Dispersant 0,60 Tiona 595 Pigment 24,00 BykR 022 Antimousse 0,19 Ajouter sous agitation Eau 4,11 TEGOR Glide 450 Additif de glissance et 0,03 tension AquaflowR NHS 300 Epaississant 2,53 AcrysolR RM-8 W Epaississant 2,98 Total peinture 100 Caractéristiques des formulations (calculées grâce au logiciel de formulation � PV6FORMULA Version 2-3 � de Pierre Vergne - Inter Deposit Digital Number : 5 IDDN.FR.001.280022.001.S.P.2001.000.30265) : Concentration volumique pigmentaire : CPV = 19% Extrait sec en poids = 54,1% Extrait sec en volume = 41% Densité : d = 1,28 10 6) Performances mesurées et méthodes utilisées a) Viscosité Les viscosités des peintures sont mesurées à l'aide d'un viscosimètre à haut gradient de cisaillement CAP 1000 à 25°C et à 10000 s-1 (selon la norme 15 ISO 2884), et à l'aide d'un viscosimètre Brookfield à bas gradient de cisaillement, à 10 rpm (selon la norme ISO 2555). b) pj Le pH des formulations de peinture est mesuré selon la norme ISO 976. 20 2948374 - 23 - c) Brillant Les mesures sont effectuées à l'aide d'un brillancemètre � Micro-TRI-gloss � de BYK Gardner GmbH sous des angles de 20° et 60°, après 24 heures de séchage à 23°C � 1°C et à 50% � 5% HR, sur des films de dispersions aqueuses non formulés de 150 iim déposés sur des cartes Leneta 2A et sur des films de peinture de 200 m déposés sur plaques de verre, selon la norme ISO 2813. d) Dureté La dureté est évaluée à l'aide d'un pendule de dureté Persoz sur des films 10 humides de 100 }im appliqués sur plaques de verre, après 14 jours de séchage (à 23°C � 1°C et à 50% � 5% HR), selon la norme ISO 1522. e) Résistance au blocking Les peintures à évaluer sont appliquées sur deux cartes Leneta 2A à une 15 épaisseur choisie, à l'aide d'un filmographe. Ces peintures sont stockées dans une salle climatisée (à 23°C � 1°C et à 50% � 5% HR) pendant un temps déterminé. Les faces peintes de ces cartes sont ensuite placées face à face entre 2 plaques de verre. L'ensemble est pressé par une masse permettant d'obtenir une pression de 50 g/cm2 sur toute la surface d'essai. Les faces peintes sont laissées 20 en contact en salle climatisée, pendant un temps déterminé. A la fin du temps de contact, les cartes sont séparées délicatement en tirant sur les 2 cartes, dans toutes les directions. Les dommages occasionnés sur les films de peintures sont alors quantifiés sur une échelle variant de 0 à 8 selon indications données au tableau 6 ci-25 dessous : -24- Tableau 6 : Echelle d'évaluation de la résistance au blocking 0 Aucune adhérence entre les films et aucun bruit lors de la séparation des cartes 1 Détachement des films avec un léger bruit, mais sans altération de la surface d'essai 2 Arrachement à 50 points sur la surface d'essai Arrachement de la surface à 50% de la surface d'essai 8 Arrachement total de la surface d'essai Les épaisseurs, temps de séchage et temps de contact choisis sont les suivants : 5 - 200 pm humide / 24 heures de temps de séchage à 23°C � 1°C, 50% � 5% HR / 24 heures de temps de contact à 23°C � 1°C, 50% � 5% HR. f) Résistance à l'eau Des films humides de 200 pm sont appliqués sur des plaques de verre, 10 puis séchés pendant 7 jours en salle climatisée (23°C +/- 1°C et 50% +/- 5% HR). Des gouttes d'eau sont ensuite déposées pendant un temps déterminé (15 minutes, 30 minutes) à la surface des films de peintures, et les dommages causés sont évalués, avant séchage et après 24 heures de séchage, sur une 15 échelle variant de 0 à 4, selon données du tableau 7, ci-dessous : Tableau 7 : Evaluation de la résistance à l'eau 0 Destruction partielle ou totale du film de peinture 1 Cloquage intense du film de peinture 2 Cloquage du film de peinture visible à l'oeil nu 3 Trace à peine visible à l'oeil nu (micro-cloquage, gonflement, etc...) 4 Pas d'altération du film de peinture 2948374 - 25 - g) Résistance à la tâche La résistance aux tâches domestique est testée sur les peintures appliquées à 200 �m humide sur des plaques PVC Leneta P121-10N après une semaine de séchage. Les tâches sont en contact avec la peinture à tester pendant 5 15 min, selon le modèle ci-dessous. La cotation se fait selon la norme NF EN 12720 après nettoyage de la tâche à l'aide d'une solution diluée de Teepol. Cette cotation tient compte des pertes de brillant, des variations de coloration ou des modifications de la structure du film de peinture testé : 5- Aucun changement visible (aucun dommage). 4- Léger changement de brillance ou de couleur, visible uniquement lorsque la source de lumière se reflète sur la surface d'essai ou de très près du point examiné, et est renvoyée vers l'oeil de l'observateur, ou quelques marques isolées à peine visible. 3- Marque légère, visible sous plusieurs angles d'observation. 2- Marque prononcée, la structure de la surface étant toutefois pratiquement inchangée. 1- Marque prononcée, la structure de la surface étant modifiée, ou bien le matériau étant totalement ou partiellement enlevé. Les tâches testées sont à base de : vin rouge, café, encre bleue. 20 h) Test de flexibilité Deux couches de peintures (séchage intercouche de 24 heures) sont déposées avec un rendement de 10 m2/1 sur une cornière en pin de 12 cm de longueur suivant le schéma ci-dessous. 25 Application de la peinture sur 2 des 3 faces et sur le bout Longueur peinte 10 30 Après une semaine de séchage en salle climatisée (à 23°C +/- 1 et 50% +/-5% RH), les éprouvettes sont soumises à 5 cycles de gel/dégel (gel : 16 heures 2948374 - 26 - d'immersion dans l'eau dans un congélateur / dégel : 8 heures en salle climatisée après retrait de la glace formée sous l'eau courante). Les défauts de surface (fissuration / cloquage) sont notés à chaque fin de cycle sur une échelle variant de 0 à 10, comme indiqué au tableau 8, ci-dessous : Tableau 8 : Echelle d'évaluation selon test flexibilité Fissuration Cloquage Note Densité Note Densité Taille moyenne 10 Aucune fissuration 5 Aucune Aucun cloquage 8 Léger 4 10 cloques > 10 mm La note correspondant au cloquage, correspond à la note de la densité + la note de la taille moyenne de cloquage. B) Résultats de caractérisation et comparaisons 1) TMF et filmification 15 Pour juger de la maîtrise de la structure visée des particules lors de la préparation des dispersions selon l'invention, les critères significatifs suivants ont été utilisés : TMF : elle est obtenue sans agent de coalescence et correspond parfaitement à celle qui est attendue comme la conséquence de la structure effectivement contrôlée coeur P1/écorce P2, dur/mou. Le tableau 9 donne une estimation de la valeur de la TMF attendue en fonction de l'épaisseur de l'écorce (% P2) et de sa Tg (Tg2). La valeur estimée de TMF résulte d'une estimation à partir de la corrélation de TMF mesurées en fonction de Tg2, pour différents % de P2 pour des particules structurées comme mentionné. La prédiction selon les données du tableau 9 est plus préférentiellement vérifiée quand, pour un % de Pl > 35%, la Tgl reste inférieure à 75°C. 5 10 -27- Tableau 9 : TMF attendue, estimée en fonction des caractéristiques de l'écorce Tg2 % P2 55% 60% 72% -15°C 0 à 5°C 0 à 5°C La filmification : elle est excellente, sans agent de coalescence, le film est parfaitement transparent (homogène et sans défauts). Par transparent, on entend qu'un film de 200 �m humide appliqué sur plaque de verre est homogène et sans défaut dans des conditions de séchage en température variant entre 5 et 25°C. Les conditions d'hygrométrie sont comprises entre 25 et 75% et adaptées à la température de filmification : plus elle est basse, plus l'hygrométrie est élevée. Dans de telles conditions, le phénomène dit de mudd cracking, cinétique de séchage en surface mal contrôlée, ne concerne pas ce type de film. Ces caractéristiques sont données pour chaque dispersion dans le tableau 10 ci-dessous : Tableau 10 : Caractérisation de filmification des dispersions des essais 1 à 7 Remarques TMF TMF (°C) %P2 Tg2(°C) Tg ( n) Qualité du film mesurée attendue vs particule (°C) structurée coeur P1/écorce P2 1 selon l'invention 5 0-5 72 0 18 Transparent 2 selon l'invention 2 0-5 60 -15 12 Transparent 3 comparatif 11 0-5 72 0 18 Trouble P1 sans Ml 4 comparatif 16 0-5 72 0 18 Transparent P1 sans M2 5 comparatif 16 0-5 72 0 18 Trouble P1 sans M1 et M2 6 selon l'invention 5 0-5 60 -10 17 Transparent 7 selon l'invention, avec 2 0-5 60 -10 17 Transparent effet M5 (ajout de Radia 7061 dans P2) 2948374 -28- Seuls les films relevant de l'invention sont transparents (homogènes et sans défauts) et avec une TMF expérimentale dans l'intervalle de TMF attendue selon données du tableau 9. Les essais en dehors de l'invention conduisent à des films troubles et/ou présentant une TMF plus élevée que celle attendue et plus 5 proche de la Tg moyenne selon Fox (de P1 et P2), ce qui correspondrait ici, dans un tel cas, à une perte au moins partielle de la structure des particules obtenues. Ces résultats sont montrés dans le tableau 11 ci-dessous : Tableau 11 : Comparaison entre la TMF mesurée et la TMF attendue 11-a) Essais selon l'invention : Réf. 1 2 6 7 essai % P2 72 60 60 60 Tgl 79 64 71 71 Pl°C Tg2P2 0 -15 -10 -10 °C Tg 18 12 17 17 moyenne TMF°C 5 2 5 2 mesurée 11-b) Essais en dehors de l'invention : Réf. 3 4 5 essai % P2 72 72 72 Tgl 79 79 79 Pl°C Tg2P2 0 0 0 °C Tg 18 18 18 moyenne TMF °C 11 16 16 mesurée 2) Performances de stabilité de la dispersion selon l'invention Le suivi au cours du temps des caractéristiques telles que viscosité pH, extrait sec, taille des particules, de la dispersion de l'exemple 1, mise à l'étuve à 50°C, a permis de mettre en évidence que toutes les caractéristiques de la 10 X W bA 15 2948374 - 29 - dispersion obtenue selon l'invention sont parfaitement stables. De façon remarquable, la TMF est stable après 15 semaines de test à 50°C (voir figure 1). Cette caractéristique a été reproduite à l'identique sur tous les essais relevant de l'invention. 5 3) Résultats sur formulations de peintures acryliques (tableau 12) L'épaisseur du film de peinture et son mode d'application varient suivant le test désiré. Pour chaque mesure, se référer à la méthode de test correspondante aux 10 paragraphes A, 4 à 6. Tableau 12 : résultats sur peintures acryliques Dispersion utilisée selon 1 6 7 exemple (tableau 2) VOC (g/L) 4) Résultats sur peintures alkyde-acryliques, à base de mélanges des 20 dispersions d'alkydes avec les dispersions de polymère selon les exemples 1 et 7 La préparation des peintures alkyde-acryliques est décrite au paragraphe A 5. et plus particulièrement 5.3, tableau 5.25 -30- Tableau 13 : résultats sur peintures alkyde-acryliques Dispersion de polymère selon 1 7 exemple indiqué + Synaqua 4804 VOC (g/L) 6) Influence de la présence du monomère M5 sur les performances des films des peintures acryliques 10 Tableau 15 : performances des films des peintures acryliques Avec dispersion selon 1 6 7 exemple Brillant 20° 49 53 50 60° 80 77 77 Dureté Persoz (s) après 24 heures 117 106 81 après 7 jours 124 144 95 Résistance au après 24h de séchage 1 1 1 + 24h de contact à 23°C blocking Après 48h de séchage 2 4 1 + 1h de contact à 50°C Résistance à l'eau après 15 min 1/ 3 1 / 3 1 / 3 avant séchage / après 24h de séchage après 30 min 1 / 3 1 / 3 1 / 3 Résistance à la tâche Vin rouge 2 3 3 après 15 min Café 3 2 2 Encre bleue 2 2 2 Les résultats présentés dans le tableau 15 montrent un très bon compromis de propriétés en terme de brillant, dureté, résistance au blocking, à 15 l'eau et aux tâches. La résistance au blocking des deux essais est excellente après 24 heures de séchage et 24 heures de contact à 23°C. Une différence est notée lorsque le test est réalisé dans des conditions plus critiques, après 48 heures de séchage et 1 heure de contact à 50°C. Dans ce dernier cas, on observe que l'ajout de l'ester 2948374 -32- méthylique de l'huile de lin dans l'exemple 7 permet d'améliorer nettement la résistance au blocking. 7) Influence de la présence du monomère M5 sur les performances des films 5 des peintures alkyde-acryliques Tableau 16 : performances des films des peintures alkyde-acryliques Formule avec 6 7 dispersion selon l'exemple cité dispersion alkyde Synaqua 4804 Brillant 20° 59 65 60° 100 90 Dureté Persoz (s) après 24 heures 97 91 après 7 jours 164 142 Résistance au après 24h de séchage 1 1 blocking + 24h de contact à 23°C Résistance à l'eau après 15 min 3 / 4 3 / 4 avant séchage / après 24h de séchage après 30 min 3 / 4 3 / 4 10 Les dispersions acryliques obtenues selon l'invention présentent une très bonne compatibilité avec les alkydes. Les résultats contenus dans le tableau 16 montrent que le mélange permet d'améliorer de façon notable le brillant du film, ainsi que la résistance à l'eau, et conduit à un très bon niveau de dureté après 7 jours. Par ailleurs, la résistance au blocking des deux formules reste identique et excellente. REVENDICATIONS1) Dispersion aqueuse de polymère comprenant des particules structurées en coeur/écorce dur/mou, caractérisée en ce que : - la phase polymère du coeur P1 a une température de transition vitreuse Tgl de 60 à 120°C, de préférence de 60 à 100°C et - la phase polymère de l'écorce P2 a une température de transition vitreuse Tg2 de -20 à 40°C, de préférence de -15 à 30°C, et que - ladite dispersion présente une température minimum de filmification TMF 10 de 0 à 50°C, de préférence de 0 à 40°C - la phase Pl représente 15 à 60%, de préférence de 20 à 60% et plus préférentiellement de 20 à 55% en poids par rapport au poids total de monomères de ladite dispersion, et - la phase P1 comprend au moins un monomère M1 possédant au moins 15 deux insaturations éthyléniques copolymérisables (ayant une fonction d'agent réticulant) et au moins un monomère M2 éthyléniquement insaturé porteur d'au moins une fonction d'acide et/ou anhydride carboxylique, - la phase P2 représente 40 à 85%, de préférence de 40 à 80% et plus 20 préférentiellement de 45 à 80% en poids du total des monomères de ladite dispersion et en ce que ladite phase P2 comprend : - au moins un monomère M3 sélectionné parmi les monomères portant en plus de l'insaturation éthylénique polymérisable, au moins un groupement 25 sélectionné parmi acétoacétoxy, diacétone, méthylol, ou alkoxysilane, de préférence sélectionné parmi la diacétone acrylamide (DAAM), le N-méthylol acrylamide (NMA), l'acétoacétoxyéthyl méthacrylate (AAEM) et les (méth)acrylates d'alkoxysilane. 2) Dispersion selon la revendication 1, caractérisée en ce que ladite phase P2 30 comprend en plus au moins un agent de transfert sélectionné parmi les mercaptans hydrophiles (ou portant un groupement ionique). 3) Dispersion selon les revendications 1 ou 2, caractérisée en ce que ladite dispersion comprend à l'état dispersé au moins une polyamine ayant au moins deux fonctions amines dans le cas où ledit monomère M3 porte un groupement 35 acétoacétoxy et au moins un composé en C4 à C8 portant au moins deux 2948374 - 34 - fonctions hydrazides dans le cas où ledit monomère M3 porte un groupement diacétone. 4) Dispersion selon l'une des revendications 1 à 3, caractérisée en ce que ladite phase P1 est constituée d'une phase polymère de semence PO et d'une 5 phase polymère P'l complémentaire et que la composition de ladite phase PO est exempte desdits monomères M 1 et M2 et que sur le reste, les compositions de PO et P'1 sont identiques ou différentes. 5) Dispersion selon les revendications 1 à 4, caractérisée en ce que ladite phase P2 comprend au moins un deuxième agent de transfert sélectionné parmi les mercaptans hydrophobes avec un rapport en poids d'agent hydrophile sur agent hydrophobe supérieur à 1 et de préférence supérieur à 1,5. 6) Dispersion selon la revendication 5, caractérisée en ce que le taux global desdits premier et deuxième agents de transfert représente en poids de 0,02 à 2% et de préférence de 0,05 à 1,5% par rapport au poids total des monomères de ladite dispersion (phases P1+P2). 7) Dispersion selon l'une des revendications 1 à 6, caractérisée en ce que : pour un taux en poids de P1 dépassant 35%, de préférence dépassant 30%, ladite Tgl reste inférieure à 75°C. 8) Dispersion selon l'une des revendications 1 à 7, caractérisée en ce que la 20 différence entre lesdites Tgl et Tg2 varie de 20 à 140°C et de préférence de 30 à 115°C. 9) Dispersion selon l'une des revendications 1 à 8, caractérisée en ce que le monomère M1 de la phase Pl est choisi parmi les monomères esters allyliques monofonctionnels ou multifonctionnels dérivés d'acides carboxyliques ou 25 dicarboxyliques a,13-insaturés ou esters allyliques multifonctionnels d'acides di-ou polycarboxyliques saturés ou autres monomères polyallyliques, les esters (méth)acryliques multifonctionnels de fonctionnalité d'au moins 2 et les polyvinylbenzènes. 10) Dispersion selon l'une des revendications 1 à 9, caractérisée en ce que 30 ledit monomère M2 de la phase P1 est choisi parmi les acides : (méth)acrylique fumarique, maléique, itaconique, vinylbenzoïque, crotonique ou isocrotonique et/ou leurs anhydrides et de préférence l'acide méthacrylique et/ou acrylique. 11) Dispersion selon l'une des revendications 1 à 10, caractérisée en ce que lesdits monomères M1 et M2 de la phase P1 représentent un taux global en poids 35 allant de 0,5 à 10% et de préférence de 1 à 8% du poids total de la phase P1 avec 2948374 - 35 - ledit monomère M2 représentant de 0,1 à 5% et de préférence de 0,2 à 4% en poids de ladite phase Pl. 12) Dispersion selon l'une des revendications 1 à 11, caractérisée en ce que la phase P2 comprend également au moins un monomère M2 tel que défini selon la 5 revendication 1 ou 7, avec des taux respectifs de M2 dans les phases P1 et P2 choisis de sorte que le rapport du taux de M2 dans P1 sur celui dans P2 varie de 1/1 à 1/ 10 et de préférence de 1/2 à 1/8. 13) Dispersion selon l'une des revendications 1 à 12, caractérisée en ce que ledit monomère M3 est présent dans ladite phase P2 à un taux en poids de 1 à 10 25%, de préférence de 1 à 15%, exprimé par rapport au poids total de Pl+P2 et avec un % exprimé par rapport à P2 allant de 1 à 60% et de préférence de 1,5 à 40%. 14) Dispersion selon l'une des revendications 1 à 13, caractérisée en ce que ledit monomère M3 porte un groupement acétoacétoxy, quantitativement converti 15 sous forme bloquée de groupement ène-amine, in situ lors de la polymérisation correspondant à la phase P2, et en ce que dans ce cas, ladite phase P2 est exempte de tout monomère M2 tel que défini selon les revendications 1 ou 10. 15) Dispersion selon l'une des revendications 1 à 14, caractérisée en ce que ladite phase Pl comprend également au moins un monomère M3 portant un groupement acétoacétoxy. 16) Dispersion selon la revendication 15, caractérisée en ce que ledit groupement acétoacétoxy de la phase Pl est converti quantitativement sous forme bloquée ène-amine, lors de la polymérisation correspondant à la phase P2. 17) Dispersion selon l'une des revendications 1 à 16, caractérisée en ce que ladite phase P2 comprend en plus au moins un monomère M4 porteur en plus de l'insaturation éthylénique polymérisable, d'au moins un groupement fonctionnel sélectionné parmi : hydroxy, amine, oxirane, phosphates, phosphonates ou phosphinates, amide, sulfate ou sulfonate , imide, aziridine, oxazoline ou imidazole, sous condition que le choix des monomères M4 soit réalisé de manière à éviter une réaction entre les différents groupements de monomères M4 ou entre les groupements des monomères M4 et les groupements des autres monomères. 18) Dispersion selon l'une des revendications 1 à 17, caractérisée en ce que ladite phase P2 comprend en plus au moins un monomère M5 sélectionné parmi au moins une huile (esters de glycérol) d'acides gras insaturés en CIO à C36 2948374 - 36 - et/ou esters méthyliques correspondants à ces acides, de préférence au moins une huile de lin ou un ester méthylique d'acide linoleique et/ou linolénique. 19) Dispersion selon l'une des revendications 1 à 18, caractérisée en ce que ladite phase P2 comprend à la fois le monomère M3 tel que défini selon la 5 revendication 12 et le monomère M5 tel que défini selon la revendication 18. 20) Dispersion selon l'une des revendications 1 à 19, caractérisée en ce que ladite phase P1 comprend des monomères vinyl aromatiques. 21) Dispersion selon l'une des revendications 1 à 19, caractérisée en ce que la phase P1 est purement acrylique. 10 22) Dispersion selon l'une des revendications 20 ou 21, caractérisée en ce que la phase P2 est purement acrylique. 23) Dispersion selon l'une des revendications 1 à 19, caractérisée en ce que ladite dispersion est purement acrylique. 24) Dispersion selon l'une des revendications 20 ou 21, caractérisée en ce que 15 la phase P2 comprend des monomères vinyl aromatiques. 25) Dispersion selon l'une des revendications 1 à 24, caractérisée en ce que ladite phase P1 comprend une phase de semence P0, exempte de monomères M1 et M2 et que ladite phase PO représente en poids de 2 à 25% et de préférence de 5 à 20% du poids de ladite phase P1. 20 26) Dispersion selon l'une des revendications 1 à 25, caractérisée en ce que ladite phase P 1 est obtenue avant ladite phase P2 et en ce que ladite phase P2 est obtenue par polymérisation à une température inférieure ou égale et de préférence inférieure à Tg 1. 27) Dispersion selon l'une des revendications 1 à 24, caractérisée en ce qu'elle 25 est susceptible d'être obtenue par polymérisation en émulsion, comprenant une semence P0, et en ce que : - ladite semence PO comprend de 0,1 à 1,5% et de préférence de 0,3 à 1,2% en poids exprimé par rapport au poids total P1+P2, d'au moins un tensioactif anionique 30 - la phase P1 comprend 0,1 à 3%, de préférence 0,1 à 1,5% en poids du poids total P1+P2, d'au moins un tensioactif anionique pouvant être le même ou différent que celui de la semence P0, avec en option la possibilité d'un deuxième tensioactif anionique différent du premier avec le taux en poids de ces deux tensioactifs anioniques de P1 restant compris entre 0,1 à 3%, de préférence 0,1 à 1,5% du poids total de P1+P2 2948374 - 37 - - la phase P2 comprend 0,1 à 3%, de préférence de 0,2 à 2% en poids par rapport au poids total P1+P2, d'au moins deux tensioactifs : a) le premier étant non ionique et de préférence choisi parmi les alcools gras alcoxylés, plus particulièrement parmi les alcools gras en C12 à 5 C16 alcoxylés, où les unités alcoxy préférées étant des unités éthoxy et/ou propoxy et plus préférentiellement des unités éthoxy, le nombre desdites unités alcoxy étant de préférence de 3 à 50 et plus préférentiellement de 5 à 40 unités éthoxy b) le deuxième étant anionique et pouvant être identique ou différent par 10 rapport au tensioactif anionique tel que défini pour P0. 28) Procédé de préparation d'une dispersion telle que définie selon l'une des revendications 1 à 27, caractérisé en ce qu'il comprend au moins les 3 étapes suivantes : i) une étape d'ensemencement comprenant une prépolymérisation d'une 15 composition de semence PO exempte de monomères M1 et M2 avec des particules de semence ayant une taille inférieure ou égale à 30 nm, et représentant un taux en poids allant de 2 à 25% et de préférence de 5 à 20% du poids de ladite phase Pl ii) une étape de polymérisation d'une composition de monomères P'l 20 comprenant lesdits monomères M1 et M2 et donnant la phase polymère P'1, constituant ainsi avec le polymère de semence PO obtenu à l'étape i), ladite phase de polymère Pl dudit coeur de particule, ladite composition de monomères P'1, hormis la présence des monomères M1 et M2, pouvant être identique ou différente de celle de ladite composition de semence PO 25 iii) une étape de polymérisation d'une composition de monomères P2, donnant lieu à ladite phase P2. 29) Procédé selon la revendication 28, caractérisé en ce que : - l'étape d'ensemencement i) est réalisée en présence de 0,1 à 1,5%, de préférence de 0,3 à 1,2% en poids du poids total P1+P2 d'au moins un 30 tensioactif anionique - l'étape de polymérisation ii) de la composition de monomères P'l est réalisée en présence de 0,1 à 3%, de préférence 0,1 à 1,5% en poids du poids total P1+P2, d'au moins un tensioactif anionique, pouvant être le même ou différent de celui de la semence PO et d'un deuxième tensioactif 35 anionique différent du premier, avec le taux en poids de ces deux 2948374 - 38 - tensioactifs anioniques de P1 restant compris entre 0,1 à 3%, de préférence 0,1 à 1,5% du poids total de Pl+P2 - l'étape de polymérisation iii) de la composition de monomères P2 est réalisée en présence de 0,1 à 3%, de préférence de 0,2 à 2,5% en poids du 5 poids total Pl+P2, d'au moins deux tensioactifs : a) le premier étant non ionique et de préférence choisi parmi les alcools gras alcoxylés, de préférence alcools gras en C12 à c 16 alcoxylés, avec comme unités alcoxy préférées des unités éthoxy et/ou propoxy et plus préférentiellement des unités éthoxy, le nombre desdites unités alcoxy 10 étant de préférence de 3 à 50 et plus préférentiellement de 5 à 40 unités éthoxy b) le deuxième étant anionique et pouvant être identique ou différent de celui défini pour P0. 30) Procédé selon l'une des revendications 28 ou 29, caractérisé en ce que : 15 - les étapes i) et ii) sont réalisées à une température de 75 à 90°C - l'étape de polymérisation iii) de ladite composition de monomères P2 est réalisée à une température inférieure à Tgl, lorsque ledit procédé est mis en oeuvre à pression atmosphérique. 31) Procédé selon l'une des revendications 28 à 30, caractérisé en ce que 20 l'étape ii) de polymérisation en émulsion de la composition de monomères P'l (de préférence P1) est poursuivie jusqu'à un taux de conversion d'au moins 95%, avant addition de la composition de monomères P2. 32) Dispersion aqueuse de polymère, caractérisée en ce qu'elle comprend au moins une dispersion aqueuse de polymère telle que définie selon l'une des 25 revendications 1 à 27 ou telle qu'obtenue par un procédé tel que défini selon l'une des revendications 28 à 31, et en ce qu'elle comprend en plus, au moins une autre, deuxième dispersion aqueuse de polymère et de préférence avec un polymère à base de résines polyesters saturés et/ou insaturés, de préférence à base de polyesters insaturés et plus préférentiellement de résines alkydes, à base 30 de copolymères acryliques, à base d'oligomères acryliques acrylés, à base de polyuréthanes ou à base de résines d'hydrocarbures. 33) Dispersion selon la revendication 32, caractérisée en ce que ladite deuxième dispersion aqueuse de polymère est à base d'au moins une résine alkyde modifiée ou non modifiée. 2948374 - 39 - 34) Dispersion aqueuse selon la revendication 33, caractérisée en ce que le taux en poids de ladite résine alkyde représente de 15 à 45% du total alkyde + polymère (alkyde+P1+P2) de la dispersion telle que définie selon l'une des revendications 1 à 27. 5 35) Dispersion aqueuse selon la revendication 33 ou 34, caractérisée en ce que ladite dispersion aqueuse comprend comme dispersion de polymère au moins une dispersion aqueuse telle que définie selon la revendication 18. 36) Procédé de préparation d'une dispersion telle que définie selon l'une des revendications 33 à 35, caractérisé en ce qu'elle est préparée par simple mélange 10 d'une dispersion aqueuse d'alkyde avec une dispersion aqueuse telle que définie selon l'une des revendications 1 à 27 et de préférence selon la revendication 18. 37) Composition de revêtement ou de traitement, caractérisée en ce qu'elle comprend au moins une dispersion aqueuse telle que définie selon l'une des revendications 1 à 27 ou selon les revendications 33 à 35. 15 38) Composition de revêtement selon la revendication 37, caractérisée en ce qu'il s'agit d'une composition de revêtement de protection et/ou de décoration sélectionnée parmi les peintures, vernis, lasures, encres ou adhésifs. 39) Composition selon la revendication 38, caractérisée en ce qu'il s'agit d'une composition de traitement de fibres. 20 40) Utilisation d'une dispersion aqueuse telle que définie selon l'une des revendications 1 à 27 ou selon les revendications 33 à 35, caractérisée en ce qu'il s'agit d'une utilisation dans les revêtements de protection et/ou de décoration ou d'une utilisation dans le traitement de fibres. 41) Utilisation selon la revendication 40, caractérisée en ce qu'il s'agit d'une 25 utilisation dans les revêtements pour protéger et/ou pour décorer des substrats sélectionnés parmi le bois, le carton, le métal, le plastique, le plâtre, le béton, le fibrociment, le verre. 42) Utilisation selon la revendication 40, caractérisée en ce qu'il s'agit du traitement des fibres de verre et des fibres textiles, sous forme de fibres tissées 30 ou non tissées. 43) Revêtement caractérisé en ce qu'il est obtenu par l'utilisation d'au moins une dispersion telle que définie selon l'une des revendications 1 à 27 ou selon l'une des revendications 33 à 35 ou par l'utilisation d'une composition de revêtement telle que définie selon l'une des revendications 37 à 39. 2948374 - 40 - 44) Substrat revêtu caractérisé en ce qu'il est revêtu par au moins une couche d'au moins une composition de revêtement telle que définie selon l'une des revendications 37 à 39. 45) Fibre traitée, caractérisée en ce qu'elle est traitée par au moins une 5 composition de traitement telle que définie selon la revendication 39.